(57)【要約】      （修正有）【課題】出力線とパッド部との間の剥離を低減できる感温素子および温度センサを提供する。【解決手段】温度センサにおける感温素子３は、アルミナおよびアルミノケイ酸塩ガラスで形成された被覆部材６５を備えており、被覆部材６５におけるアルミナとアルミノケイ酸塩ガラスとの体積比率（アルミナ／アルミノケイ酸塩ガラス）は、３０ｖｏｌ％／７０ｖｏｌ％である。また、被覆部材６５に含まれるアルミノケイ酸塩ガラスは、軟化点９００℃以上の高耐熱ガラスである。この被覆部材６５は、アルミノケイ酸塩ガラスのみで形成された被覆部材に比べて、より高温となる環境下でも、出力線５およびパッド部５９を保持することができ、出力線５とパッド部５９との剥離やパッド部５９とセラミックス基体５１との剥離を抑制できる。【選択図】図２
2015212638.tif 000002
【特許請求の範囲】
【請求項１】
セラミックス基体と、
前記セラミックス基体上に形成された金属抵抗体層と、
前記セラミックス基体上に形成されるとともに、前記金属抵抗体層と電気的に接続された導電性を有するパッド部と、
前記パッド部の表面に接合された金属からなる出力線と、
を備える感温素子であって、
前記出力線のうち少なくとも前記パッド部上に位置する部位を被覆するように前記パッド部上に設けられる被覆部材をさらに備え、
前記被覆部材は、ガラスおよびセラミックスの混合体で形成されており、
前記被覆部材における前記セラミックスと前記ガラスとの体積比率（セラミックス／ガラス）は、３ｖｏｌ％／９７ｖｏｌ％〜５０ｖｏｌ％／５０ｖｏｌ％の範囲内であり、
前記ガラスの軟化点または溶融点は９００℃以上であること、
を特徴とする感温素子。
【請求項２】
前記ガラスは、アルカリ金属元素の含有量が０．２ｗｔ％以下（０ｗｔ％を含む）であること、
を特徴とする請求項１に記載の感温素子。
【請求項３】
前記被覆部材の熱膨張係数は、前記出力線の熱膨張係数と同等以下であること、
を特徴とする請求項１または請求項２に記載の感温素子。
【請求項４】
前記被覆部材における前記セラミックスと前記ガラスとの体積比率（セラミックス／ガラス）は、１０ｖｏｌ％／９０ｖｏｌ％〜４０ｖｏｌ％／６０ｖｏｌ％の範囲内であること、
を特徴とする請求項１から請求項３のうちいずれか一項に記載の感温素子。
【請求項５】
感温素子と、
前記感温素子を保持する保持部と、
前記感温素子および前記保持部を被取付部に取り付けるための取付部と、
を備える温度センサであって、
前記感温素子は、請求項１から請求項４のうちいずれか１項に記載の感温素子であること、
を特徴とする温度センサ。
【発明の詳細な説明】
【技術分野】
【０００１】
本発明は、内燃機関（例えば、自動車エンジンなど）の排気系などにおいて使用される感温素子およびその感温素子を備えた温度センサに関する。
【背景技術】
【０００２】
内燃機関（例えば、自動車エンジンなど）の排気系において使用される温度センサとして、金属抵抗体（白金抵抗体など）を有する感温素子を備えた温度センサが知られている。この温度センサは、温度変化による金属抵抗体の電気抵抗値の変化を利用して、被測定物（被測定ガスなど）の温度を検出するものである（特許文献１参照）。
【０００３】
上述した感温素子としては、図９に例示するように、例えばアルミナ基板Ｐ１の表面に、白金抵抗体Ｐ２に接続されたＰｔからなる薄膜端子Ｐ３が形成されるとともに、薄膜端子Ｐ３の表面にＰｔペーストによって形成された厚膜のパッド部Ｐ４が形成され、そのパッド部Ｐ４にＰｔからなる出力線Ｐ５が接合されたものが知られている。なお、出力線は、図示しない金属芯線に接合されており、パッド部Ｐ４や出力線Ｐ５は、ガラスからなる被覆部材Ｐ６に覆われている。
【先行技術文献】
【特許文献】
【０００４】
【特許文献１】特開２００６−２３４６３２号公報
【発明の概要】
【発明が解決しようとする課題】
【０００５】
上述の感温素子は、従来は、高温（例えば８５０℃以上）での常用使用が殆どなく、熱衝撃条件が厳しくなかったために、出力線Ｐ５とパッド部Ｐ４との間の剥離は問題とされてこなかった。
【０００６】
しかしながら、近年では、エンジンのダウンサイズ化が図られており、それによって、温度センサの使用領域がより高温にシフトしている。その結果、温度変化の幅が大きくなるので、大きな温度変化による熱膨張の大きな変化によって、出力線Ｐ５とパッド部Ｐ４とが剥離する恐れが生じつつある。
【０００７】
とりわけ、被覆部材Ｐ６が高温によって軟化した場合には、被覆部材Ｐ６が出力線Ｐ５およびパッド部Ｐ４を保持する力が低下してしまい、出力線Ｐ５とパッド部Ｐ４との剥離が生じやすくなる。
【０００８】
この出力線Ｐ５とパッド部Ｐ４とが剥離すると、温度センサの性能が劣化するので、その対策が重要である。
本発明は、こうした問題に鑑みてなされたものであり、出力線とパッド部との間の剥離を低減できる感温素子および温度センサを提供することを目的とする。
【課題を解決するための手段】
【０００９】
本発明の１つの局面における感温素子は、セラミックス基体と、セラミックス基体上に形成された金属抵抗体層と、セラミックス基体上に形成されるとともに金属抵抗体層と電気的に接続された導電性を有するパッド部と、パッド部の表面に接合された金属からなる出力線と、を備える感温素子であって、被覆部材をさらに備える。
【００１０】
被覆部材は、出力線のうち少なくともパッド部上に位置する部位を被覆するようにパッド部上に設けられる。被覆部材は、ガラスおよびセラミックスの混合体で形成されている。
【００１１】
そして、被覆部材におけるセラミックスとガラスとの体積比率（セラミックス／ガラス）は、３ｖｏｌ％／９７ｖｏｌ％〜５０ｖｏｌ％／５０ｖｏｌ％の範囲内である。また、被覆部材におけるガラスの軟化点または溶融点は９００℃以上である。
【００１２】
本局面の感温素子においては、被覆部材は、ガラスおよびセラミックスを上記の体積比率で備える構成であることから、ガラスが軟化（または溶融）する温度であってもセラミックスが軟化しない温度であれば、セラミックスの存在によって被覆部材としての形状を維持できる。つまり、この被覆部材は、ガラスのみで形成された被覆部材に比べて、より高温となる環境下でも、出力線およびパッド部を保持することができ、出力線とパッド部との剥離やパッド部とセラミックス基体との剥離を抑制できる。
【００１３】
そして、被覆部材におけるガラスの軟化点または溶融点は９００℃以上であることから、この被覆部材は、９００℃以上であってセラミックスが軟化しない温度であれば、被覆部材によって出力線およびパッド部を保持することができ、出力線とパッド部との剥離やパッド部とセラミックス基体との剥離を抑制できる。
【００１４】
よって、本局面の感温素子によれば、被覆部材の軟化を抑制でき、出力線とパッド部との間の剥離が発生することを低減できる。
なお、上記の「ガラスの軟化点または溶融点」は、非晶質ガラスの場合には軟化点であり、結晶化ガラスの場合には溶融点を意味している。軟化点と溶融点の両方を有するガラスの場合には、ガラスの軟化点または溶融点のうちいずれか低い方を採用する。すなわち、被覆部材におけるガラスの軟化点または溶融点のうちいずれか低い方が９００℃以上であることを意味しており、換言すると、ガラスの軟化点及び溶融点がいずれも９００℃以上であることを意味している。
【００１５】
次に、本発明の他の局面における感温素子では、被覆部材のガラスは、アルカリ金属元素の含有量が０．２ｗｔ％以下（０ｗｔ％を含む）であっても良い。
もし、被覆部材のガラスがアルカリ金属元素を多量に含む場合には、被覆部材の導電性が高まり、被覆部材を通じて漏洩電流が発生してしまい、感温素子としての温度検出精度が低下する可能性が高まる。
【００１６】
これに対して、被覆部材のガラスにおけるアルカリ金属元素の含有量が０．２ｗｔ％以下（０ｗｔ％を含む）であること（換言すれば、被覆部材におけるガラス組成がアルカリ金属元素を実質的に含まないこと）で、被覆部材の導電性が高まるのを抑えることができ、感温素子としての温度検出精度が低下するのを抑制できる。
【００１７】
次に、本発明の他の局面における感温素子では、被覆部材の熱膨張係数は、出力線の熱膨張係数と同等以下であってもよい。
本局面の感温素子においては、被覆部材の熱膨張係数が出力線の熱膨張係数と同等以下であるため、温度変化に対する膨張量は、出力線と被覆部材とが同程度、あるいは、出力線よりも被覆部材の方が小さくなる。
【００１８】
これにより、高温環境下であっても、被覆部材は出力線に比べて変形しがたくなり、被覆部材は出力線およびパッド部を保持することができ、出力線とパッド部との剥離やパッド部とセラミックス基体との剥離を抑制できる。
【００１９】
次に、本発明の他の局面における感温素子では、被覆部材におけるセラミックスとガラスとの体積比率（セラミックス／ガラス）は、１０ｖｏｌ％／９０ｖｏｌ％〜４０ｖｏｌ％／６０ｖｏｌ％の範囲内であってもよい。
【００２０】
被覆部材におけるセラミックスとガラスとの体積比率（セラミックス／ガラス）をこのように規定することで、高温環境下においても、より一層、セラミックスの存在によって被覆部材としての形状を維持できる。この被覆部材は、高温環境下であっても、より一層、出力線およびパッド部を保持することができ、出力線とパッド部との剥離やパッド部とセラミックス基体との剥離を抑制できる。
【００２１】
次に、本発明の他の局面における温度センサは、感温素子と、感温素子を保持する保持部と、感温素子および保持部を被取付部に取り付けるための取付部と、を備える温度センサであって、感温素子が上述のいずれかの感温素子である。
【００２２】
この温度センサは、例えば８５０℃以上の高温で使用された場合でも、被覆部材の軟化を抑制でき、感温素子における剥離を抑制できるので、高温耐久性が高く、好適に高温下で使用できるという利点がある。
【発明の効果】
【００２３】
本発明の感温素子によれば、被覆部材の軟化を抑制でき、出力線とパッド部との間の剥離が発生することを低減できる。
本発明の温度センサによれば、被覆部材の軟化を抑制でき、感温素子における出力線とパッド部との間の剥離を抑制できるので、高温耐久性が高く、好適に高温下で使用することができる。
【図面の簡単な説明】
【００２４】
【図１】温度センサの構造を示す部分破断断面図である。
【図２】（ａ）は（ｂ）に示す感温素子のＡ−Ａ断面を示す断面図であり、（ｂ）は感温素子の構成を示す平面図である。
【図３】感温素子を分解して示す斜視図である。
【図４】感温素子の製造工程を順を追って示す説明図である。
【図５】感温素子の製造手順を平面視で示す説明図である。
【図６】試料１から試料１６の感温素子の被覆部材における出力線の保持強度についての測定試験結果である。
【図７】試料２１から試料３６の感温素子の被覆部材における出力線の保持強度についての測定試験結果である。
【図８】被覆部材のガラスにおけるアルカリ金属元素の含有量と感温素子での漏れ電流との関係についての測定試験結果である。
【図９】従来の感温素子の内部構造を示す説明図である。
【発明を実施するための形態】
【００２５】
以下、本発明が適用された実施形態について、図面を用いて説明する。
なお、以下に示す実施形態では、内燃機関の排気管などの流通管に装着することにより、測定対象ガスが流れる流通管内に配置されて、測定対象ガス（排気ガス）の温度検出に用いられる温度センサを例に挙げて説明する。
【００２６】
［１．第１実施形態］
［１−１．全体構成］
本実施形態の温度センサ１の全体の構成について、図１に基づいて説明する。
【００２７】
図１は、温度センサ１の内部構成を表す断面図である。なお、ここでは、温度センサ１の長手方向（図１の上下方向）が軸線方向である。また、温度センサ１の先端側は図１の下側であり、後端側は図１の上側である。
【００２８】
この温度センサ１には、感温素子３と、シース部７と、金属チューブ９と、取付け部１１と、ナット部１３と、が主に設けられている。
感温素子３は、測定対象ガスが流れる流通管内に配置される測温素子であり、金属チューブ９の内部に配置されるものである。
【００２９】
この感温素子３には、後に詳述するように、温度によって内部の金属抵抗体の電気的特性（電気抵抗値）が変化する感温部４と、この感温部４に接続された一対の出力線５（素子電極線５）とが設けられている。
【００３０】
シース部７は、一対の金属芯線１５（シース芯線１５）を外筒１７の内側にて絶縁保持するものである。このシース部７には、金属製の外筒１７と、導電性金属からなる一対の金属芯線１５と、外筒１７と２本の金属芯線１５との間を電気的に絶縁して金属芯線１５を保持する絶縁粉末（図示せず）と、が設けられている。
【００３１】
金属チューブ９は、軸線方向に延びる筒状の部材であって、その先端側を閉塞して形成した部材であり、耐腐食性金属（例えば、耐熱性金属でもあるＳＵＳ３１０Ｓなどのステンレス合金）で形成されている。
【００３２】
この金属チューブ９は、鋼板の深絞り加工によりチューブ先端１９（底部）が閉塞した軸線方向に延びる筒状に形成され、筒状のチューブ後端が開放した形状に形成されている。また、金属チューブ９は、チューブ後端側が取付け部１１の第２段部２１の内面に当接するように、軸線方向寸法が設定されている。
【００３３】
更に、金属チューブ９の内部には、感温素子３およびセメント２３（保持部材２３）が配置されている。この金属チューブ９には、先端部分に小径部２５が形成され、その後端側に小径部２５よりも径が大きな大径部２７が形成されている。そして、この小径部２５および大径部２７の間は、段差部２９により接続されている。
【００３４】
セメント２３は、感温素子３の周囲に充填されるものであり、感温素子３を保持してその揺動を防止するものである。このセメント２３としては、熱伝導率が高く、高耐熱、高絶縁性の材料を用いることが好ましい。
【００３５】
例えば、Ａｌ2Ｏ3やＭｇＯなどの酸化物、ＡｌＮやＴｉＮやＳｉ3Ｎ4やＢＮ等の窒化物、および、ＳｉＣやＴｉＣやＺｒＣ等の炭化物が主体のセメント、または、Ａｌ2Ｏ3やＭｇＯなどの酸化物、ＡｌＮやＴｉＮやＳｉ3Ｎ4やＢＮ等の窒化物、および、ＳｉＣやＴｉＣやＺｒＣ等の炭化物が主体で、Ａｌ2Ｏ3やＳｉＯ2やＭｇＯ等の無機バインダーを混合したセメントを用いることが好ましい。
【００３６】
取付け部１１は、金属チューブ９を支持する部材であり、少なくとも金属チューブ９の先端が外部に露出する状態で金属チューブ９の後端側の外周面を取り囲んで、金属チューブ９を支持するものである。この取付け部１１には、径方向外側に突出する突出部３１と、突出部３１の後端側に位置すると共に軸線方向に延びる後端側鞘部３３と、が設けられている。
【００３７】
突出部３１は、先端側に取り付け座３５が設けられた環状の部材である。取り付け座３５は、先端側に向かって径が小さくなるテ―パ形状の部材であり、排気管（図示せず）のセンサ取り付け位置に形成された後端側に向かって径が大きくなるテ―パ形状と対応したものである。
【００３８】
なお、取付け部１１は、排気管のセンサ取り付け位置に配置されると、取り付け座３５がセンサ取り付け位置のテーパ部に密着し、排気管外部への排気ガスの漏出を防止するものである。
【００３９】
後端側鞘部３３は、環状に形成された部材であり、この後端側鞘部３３には、先端側に位置する第１段部３７と、第１段部３７よりも外径が小さな前記第２段部２１と、が形成されている。
【００４０】
ナット部１３は、六角ナット部３９およびネジ部４１を有するものである。
金属芯線１５は、先端部が溶接点（接合部：図示せず）により、感温素子３の出力線５と電気的に接続されるものであり、後端部が抵抗溶接により加締め端子４３と接続されるものである。つまり金属芯線１５は、自身の後端が加締め端子４３を介して外部回路、例えば車両の電子制御装置（ＥＣＵ）等の接続用のリード線４５と接続されるものである。
【００４１】
一対の金属芯線１５は、絶縁チューブ４７によって互いに絶縁されており、一対の加締め端子４３も絶縁チューブ４７により互いに絶縁されている。リード線４５は、導線を絶縁性の被覆材により被覆したものであり、このリード線４５は、耐熱ゴム製の補助リング４９の内部を貫通して配置されている。
【００４２】
［１−２．感温素子］
次に、感温素子３の構成について説明する。
図２（ａ）は、図２（ｂ）に示す感温素子のＡ−Ａ断面を示す断面図であり、図２（ｂ）は、感温素子の構成を示す平面図である。なお、図２（ｂ）では、被覆部材は除き、セラミックス被覆層は透過した状態の感温素子を示している。
【００４３】
図３は、感温素子を分解して示す斜視図である。なお、図３では、被覆部材は除き、セラミックス被覆層は透過した状態の感温素子を分解して示している。
図２及び図３に示すように、感温素子３は、セラミックス基板５１（セラミックス基体５１）と、金属抵抗体層５３と、揮発抑制層５５と、一対のパッド部５９ａ、５９ｂ（５９と総称する）と、一対の出力線５ａ、５ｂ（５と総称する）と、セラミックス被覆層６３と、被覆部材６５と、を備えている。
【００４４】
金属抵抗体層５３は、セラミックス基板５１の一方（図２（ａ）の上側）の主面に形成されている。揮発抑制層５５は、セラミックス基板５１のうち金属抵抗体層５３と同じ主面に形成されている。一対のパッド部５９ａ，５９ｂは、セラミックス基板５１のうち金属抵抗体層５３と同じ主面の後端側（図２（ａ）の左側）にて金属抵抗体層５３の表面の一部に形成されている。
【００４５】
一対の出力線５ａ、５ｂは、各パッド部５９の表面に接合されている。セラミックス被覆層６３は、金属抵抗体層５３の先端側の上側（図２（ａ）の上側）を覆う。被覆部材６５は、出力線５の先端側及び一対のパッド部５９等を覆う。
【００４６】
なお、感温部４は、感温素子３のうち、出力線５以外の板状部分である。
以下、各構成について説明する。
セラミックス基板５１は、例えば純度９９．９％のアルミナからなる（平面視で）長方形の板材である。
【００４７】
金属抵抗体層５３は、金属抵抗体（例えばＰｔ）からなる導電性を有する薄膜であり、例えば厚さが０．５〜３．０μｍである。金属抵抗体層５３は、先端側の細線部７１と、後端側の一対の端子部７３ａ、７３ｂ（７３と総称する）と、を備える。
【００４８】
このうち、細線部７１は、線幅の狭い（例えば幅２０μｍの）細線であり、セラミックス被覆層６３で覆われた領域内にて複数回蛇行するように形成されている。
一方、各端子部７３は、細線部７１の後端側の一対の端部にそれぞれ接続されて後端側に伸びるように形成された（細線部７１より幅の広い）端子である。
【００４９】
詳しくは、各端子部７３は、（細線部７１と接続された）先端側の長方形の端子先端部７３ａ１、７３ｂ１と、後端側の長方形の端子後端部７３ａ２、７３ｂ２と、を備えて構成されている。なお、端子後端部７３ａ２、７３ｂ２は、端子先端部７３ａ１、７３ｂ１より幅（図２（ｂ）のＹ方向の寸法）が広く、面積が大きな端子である。
【００５０】
揮発抑制層５５は、金属抵抗体層５３と同様な材料からなる同様な厚さの層であり、金属抵抗体層５３と同じ平面にて、金属抵抗体層５３の細線部７１における三方向（先端側及び幅方向（Ｙ方向）の両側）を囲むように形成されている。これにより、揮発抑制層５５は、その形成材料である白金の揮発に伴い白金蒸気圧を発生し、金属抵抗体層５３の揮発を抑制する。
【００５１】
パッド部５９は、端子後端部７３ａ２、７３ｂ２の表面にて、端子後端部７３ａ２、７３ｂ２の外周より僅かに内側に形成された（平面視で）長方形の導電性を有する層である。パッド部５９は、その厚みが金属抵抗体層５３より厚く（例えば厚さ１〜３０μｍ）形成された厚膜である。
【００５２】
このパッド部５９は、Ｐｔ及びガラスからなる混合材料で形成されており、ここでは、Ｐｔとガラスの割合は、Ｐｔ及びガラスの合計を１００ｖｏｌ％とした場合において、ガラスが４０ｖｏｌ％となる割合である。なお、Ｐｔとガラスの割合は、Ｐｔ及びガラスを１００ｖｏｌ％とした場合、ガラスが５ｖｏｌ％〜８０ｖｏｌ％（好ましくは１０ｖｏｌ％〜５０ｖｏｌ％）の範囲内となる任意の割合としてもよい。
【００５３】
なお、パッド部５９は、Ｐｔ及びガラスからなる混合材料以外に、金属及びガラスに例えばセラミックフィラー等を添加した（金属及びガラスを主成分とする）ガラス系材料を使用して形成してもよい。
【００５４】
パッド部５９に含まれるガラスは、例えば転移点７００℃以上で軟化点９００℃以上の高耐熱ガラスであり、ここでは、その組成は、例えば、ＳｉＯ2：５２ｗｔ％、ＣａＯ：２５ｗｔ％、Ａｌ2Ｏ3：１５ｗｔ％、ＳｒＯ：８ｗｔ％である。
【００５５】
このガラスとしては、出力線５の熱膨張係数より熱膨張係数が小さいガラスが使用される。なお、このガラスとしては、出力線５の熱膨張係数より小さい熱膨張係数を有する各種のガラス、例えば、ケイ酸塩ガラス、アルミノケイ酸塩ガラス、ホウ酸塩ガラス、ホウケイ酸塩ガラス、リンケイ酸塩ガラス等、各種のガラスを採用できる。
【００５６】
そして、パッド部５９の熱膨張係数は、温度センサ１の使用温度領域（例えば２０−３００℃）において、例えば６．０×１０-6／℃〜９．５×１０-6／℃の範囲内であり、出力線５の熱膨張係数より小さい熱膨張係数に設定されている。
【００５７】
更に、出力線５とパッド部５９との熱膨張係数の差分値（熱膨張係数差）は、例えば、２．０×１０-6／℃である。なお、出力線５とパッド部５９との熱膨張係数差は、例えば、０．２×１０-6／℃〜４．０×１０-6／℃の範囲（より好ましくは、０．４×１０-6／℃〜２．５×１０-6／℃の範囲）で任意の値としてもよい。
【００５８】
出力線５は、Ｐｔからなる線材であって、熱膨張係数が９．５×１０-6／℃（２０−３００℃）の線材（Ｐｔ線）であり、その先端は、パッド部５９の表面に接合されている。なお、出力線５としては、Ｐｔ合金を用いてもよい。
【００５９】
この出力線５は、パラレル溶接（抵抗溶接）によってパッド部５９に接合されるので、出力線５とパッド部５９との接合部分７５（図２（ａ）参照）はスポット状に形成される。
【００６０】
セラミックス被覆層６３は、例えば純度９９．９％のアルミナからなる基板であり、このセラミックス被覆層６３によって、金属抵抗体層５３の細線部７１及び端子先端部７３ａ１、７３ｂ１の先端側と揮発抑制層５５とが覆われている。
【００６１】
なお、セラミックス被覆層６３は、例えば純度９９．９％のアルミナからなる接合層６４（図２（ａ）参照）によって、セラミックス基板５１等に接合されている。
被覆部材６５は、アルミノケイ酸塩ガラスとアルミナとの混合材料（混合体）で形成された被覆層であり、出力線５の先端側、パッド部５９の全体、セラミックス被覆層６３の後端側を覆うように形成されている。特に、被覆部材６５は、出力線５のうち少なくともパッド部５９上に位置する部位を被覆するようにパッド部５９上に設けられる。
【００６２】
被覆部材６５に含まれるアルミノケイ酸塩ガラスは、例えば転移点７００℃以上で軟化点９００℃以上の高耐熱ガラスであり、ここでは、その組成は、例えば、ＳｉＯ2：５８ｗｔ％、ＣａＯ：１７ｗｔ％、Ａｌ2Ｏ3：２０ｗｔ％、ＭｇＯ：５ｗｔ％である。また、被覆部材６５におけるアルミノケイ酸塩ガラスは、不可避不純物としてのアルカリ金属元素の含有量が０．２ｗｔ％以下である。このため、被覆部材６５におけるアルミノケイ酸塩ガラスは、アルカリ金属元素を実質的に含まない構成である。
【００６３】
被覆部材６５におけるアルミナとアルミノケイ酸塩ガラスとの体積比率（アルミナ／アルミノケイ酸塩ガラス）は、３０ｖｏｌ％／７０ｖｏｌ％である。
また、被覆部材６５の熱膨張係数は、７．５×１０-6／℃（２０−３００℃）であり、出力線５の熱膨張係数と同等以下である。被覆部材６５は、出力線５より熱膨張係数が小さく、出力線５と被覆部材６５との熱膨張係数差は、２．０×１０-6／℃である。なお、被覆部材６５に混合するセラミックスの比率や材質を調整することによって出力線５との熱膨張係数差を所定の範囲内となるように制御することが可能である。
【００６４】
パッド部５９は、上述したように、その熱膨張係数は出力線５の熱膨張係数より小さく設定されている。
［１−３．感温素子の製造方法］
次に、感温素子３の製造方法について説明する。
【００６５】
図４は、感温素子の製造工程を順を追って示す説明図である。図５は、感温素子の製造手順を平面視で示す説明図である。
図４及び図５に示すように、まず、第１工程では、セラミックス基板５１の母材（図示せず）を、超音波洗浄によって洗浄する。なお、この母材とは、複数の感温素子３を１枚の大判の基板から作製するための板材であり、複数のセラミックス基板５１を含んだ板材である。図５では、１個の感温素子３に相当する部分を示している。
【００６６】
次に、第２工程では、金属抵抗体層５３及び揮発抑制層５５を形成するために、母材（従ってセラミックス基板５１）の表面のうち、金属抵抗体層５３及び揮発抑制層５５の形成する表面部分に、周知のＰＶＤ法（例えば、スパッタリング法）によってＰｔ膜（図示せず）を形成する。
【００６７】
次に、第３工程では、周知のレジスト膜形成、露光処理、現像、エッチング、レジスト膜剥離等のフォトリソグラフィ工程によって、図５（ａ）に示すように、金属抵抗体層５３及び揮発抑制層５５を形成する。
【００６８】
次に、第４工程では、アニール処理（エイジング処理）を行う。なお、アニール処理としては、ここでは、大気又はＮ2雰囲気下で、１０００〜１４００℃に加熱し、その後、自然冷却を行う。
【００６９】
次に、第５工程では、パッド部５９の組成となるように、例えばＰｔ材料（粉末）を９３質量部及び前記組成のガラス粉末を７質量部の合計１００質量部に対してセルロース樹脂１０質量部を加えた材料を用いて、Ｐｔ−ガラスペースト５９Ｐを作製する。
【００７０】
そして、図５（ｂ）に示すように、そのＰｔ−ガラスペースト５９Ｐを、パッド部５９を形成する箇所に印刷する。即ち、Ｐｔ−ガラスペースト５９Ｐを、金属抵抗体層５３の端子部７３の端子後端部７３ａ２、７３ｂ２の表面に、（端子後端部７３ａ２、７３ｂ２の外周より内側の範囲にて）長方形状に印刷する。
【００７１】
次に、第６工程では、アルミナ粉末９０質量部とブチラール樹脂１０質量部とを加えてアルミナペースト（図示せず）を作製し、そのアルミナペーストを、母材（従ってセラミックス基板５１）上のセラミックス被覆層６３で覆う箇所（接合層６４となる箇所）に印刷する。
【００７２】
次に、第７工程では、図５（ｂ）に（透視して）示すように、アルミナペーストを印刷した箇所に重ねるように、（焼成済みのセラミックス基板である）セラミックス被覆層６３を配置する。
【００７３】
次に、第８工程では、上述したように、表面に各層などが配置された母材（セラミックス基板５１）を、焼成温度１０００〜１４００℃で２時間焼成する。これによって、各ペーストが焼成される。
【００７４】
次に、第９工程では、ダイシングによって、母材を後述する溶接向けのワークサイズにカットする。
次に、第１０工程では、図５（ｃ）に示すように、パッド部５９上に出力線５を配置し、パラレル溶接（抵抗溶接）によって、出力線５をパッド部５９に接合する。
【００７５】
次に、第１１工程では、被覆部材６５の組成のガラス材料（粉末）６０質量部と、アルミナ材料（粉末）４０質量部と、ブチラール樹脂１０質量部と、を加えてガラス−アルミナ混合ペースト（図示せず）を作製し、そのペーストを、被覆部材６５を形成する箇所に塗布する。即ち、ペーストを、出力線５の先端側、パッド部５９、セラミックス被覆層６３の後端側を覆うように塗布する。
【００７６】
次に、第１２工程では、ワークサイズの基板を例えば焼成温度１０００〜１４００℃で２時間焼成する。
次に、第１３工程では、ダイシングによって、ワークサイズの基板をカットして、各感温素子３を分離する。
【００７７】
このように、上述した工程によって、感温素子３を製造することができる。
なお、温度センサ１は、上述したように製造された感温素子３を、従来と同様な手順で組み付けることによって製造することができる。
【００７８】
［１−４．測定試験］
まず、感温素子の被覆部材における出力線の保持強度（初期強度および耐久後強度）についての測定試験に関する試験結果について説明する。
【００７９】
本測定試験では、アルミナとアルミノケイ酸塩ガラスとの混合材料（混合体）で形成された被覆部材を備える感温素子と、コージェライトとアルミノケイ酸塩ガラスとの混合材料（混合体）で形成された被覆部材を備える感温素子と、を用いて測定試験を実施した。具体的には、アルミナとアルミノケイ酸塩ガラスとの体積比率が異なる８種類の感温素子（試料１〜試料８）と、コージェライトとアルミノケイ酸塩ガラスとの体積比率が異なる８種類の感温素子（試料９〜試料１６）と、を用いて測定試験を実施した。各感温素子におけるそれぞれのアルミナとアルミノケイ酸塩ガラスとの体積比率またはコージェライトとアルミノケイ酸塩ガラスとの体積比率は、図６に示すとおりである。
【００８０】
本測定試験では、感温素子３のうちセラミックス基板５１およびセラミックス被覆層６３を保持した状態で、出力線５に対して被覆部材６５から引き抜く方向の荷重を加えて、その加重を徐々に増大させた。そして、出力線５のうち被覆部材６５で覆われていない部分のどこかが断線（破断）するまで、あるいは、出力線５が被覆部材６５から抜け落ちるまで、荷重を増大させた。なお、本測定試験は、金属材料引張試験（ＪＩＳ  Ｚ２２４１：２０１１）に準拠した方法で行った。また、本測定試験では、各試料について１０個の感温素子を用いた。
【００８１】
なお、「初期強度」の試験は、高温炉における９５０℃の環境下で５０時間経過する前の感温素子における測定試験であり、「耐久後強度」の試験は、高温炉における９５０℃の環境下で５０時間経過した後の感温素子における測定試験である。
【００８２】
図６に、本測定試験の試験結果を示す。この試験結果は、被覆部材における出力線の保持強度を、優良（◎）、良（○）、不可（×）の３段階で示している。
試験結果が優良（◎）と判定されるのは、１０個の感温素子の全てが「出力線５が被覆部材６５から抜け落ちることなく、かつ、出力線５のうち被覆部材６５で覆われていない部分が断線（破断）した感温素子」となる場合である。
【００８３】
試験結果が良（○）と判定されるのは、１０個の感温素子のうち少なくとも１個が「出力線５が被覆部材６５から抜け落ちたが、そのときの荷重が必要荷重（本測定試験では、１５０ＭＰａ）以上である感温素子」であり、その他の感温素子が「出力線５が被覆部材６５から抜け落ちることなく、かつ、出力線５のうち被覆部材６５で覆われていない部分が断線（破断）した感温素子」となる場合である。
【００８４】
試験結果が不可（×）と判定されるのは、１０個の感温素子のうち少なくとも１個が「出力線５が被覆部材６５から抜け落ちており、そのときの荷重が必要荷重未満である感温素子」となる場合である。
【００８５】
なお、「初期強度」の試験結果で「×」となった試料８および試料１６については、「耐久後強度」の試験を省略した。
試験結果によれば、セラミックス成分（アルミナ、コージェライト）が５０ｖｏｌ％以下であれば、初期強度の試験結果が「優良」または「良」となり、被覆部材が出力線を保持できることが分かる。また、セラミックス成分（アルミナ、コージェライト）が３ｖｏｌ％以上であれば、耐久後強度の試験結果が「優良」または「良」となり、出力線の脱落を抑制できることが分かる。
【００８６】
よって、この試験結果によれば、アルミナとアルミノケイ酸塩ガラスとの体積比率（アルミナ／アルミノケイ酸塩ガラス）を３ｖｏｌ％／９７ｖｏｌ％〜５０ｖｏｌ％／５０ｖｏｌ％の範囲内に設定された被覆部材を備える感温素子は、被覆部材による出力線の保持状態が強固となる。また、被覆部材による出力線の保持状態をより強固とするためには、「初期強度」および「耐久後強度」がいずれも優良（◎）に相当する強度となるように、アルミナとアルミノケイ酸塩ガラスとの体積比率（アルミナ／アルミノケイ酸塩ガラス）を１０ｖｏｌ％／９０ｖｏｌ％〜４０ｖｏｌ％／６０ｖｏｌ％の範囲内に設定してもよい。
【００８７】
次に、被覆部材を形成するセラミックス成分およびガラス成分の組合せが異なる１６種類の感温素子（試料２１〜試料３６）を用いて、被覆部材における出力線の保持強度（初期強度および耐久後強度）についての測定試験を実施した。１６種類の感温素子におけるそれぞれのセラミックス成分およびガラス成分の内容は、図７に示すとおりである。
【００８８】
なお、この測定試験では、１６種類の感温素子の全てについて、被覆部材におけるセラミックス成分とガラス成分との体積比率（セラミックス成分／ガラス成分）を３０ｖｏｌ％／７０ｖｏｌ％に設定して測定試験を実施した。
【００８９】
試験結果によれば、１６種類の感温素子の全てが、「初期強度」および「耐久後強度」の試験結果が優良（◎）である。
このため、被覆部材におけるセラミックス成分とガラス成分との体積比率（セラミックス成分／ガラス成分）を３０ｖｏｌ％／７０ｖｏｌ％に設定することで、「初期強度」および「耐久後強度」が優良となり、被覆部材から出力線が脱落するのを抑制できることが分かる。
【００９０】
よって、この試験結果によれば、セラミックス成分とガラス成分との体積比率（セラミックス成分／ガラス成分）が３０ｖｏｌ％／７０ｖｏｌ％に設定された被覆部材を備える感温素子は、被覆部材による出力線の保持状態が強固となる。
【００９１】
次に、被覆部材のガラスにおけるアルカリ金属元素の含有量と感温素子での漏れ電流との関係についての測定試験に関する試験結果について説明する。
本測定試験では、被覆部材のガラスがアルカリ金属元素を含まない感温素子での検出温度（試料４１）を基準として、被覆部材のガラスがアルカリ金属元素を含む感温素子（試料４２〜４４）での検出温度における精度誤差を測定した。
【００９２】
なお、本測定試験では、アルカリ金属元素として、Ｎａ2ＯとＫ2Ｏとを混合したものを使用した。
図８に、本測定試験の試験結果を示す。試験結果によれば、アルカリ金属元素が０．１ｗｔ％である試料４２は、精度誤差が０．５［℃］であり、判定結果が優良（◎）である。アルカリ金属元素が０．２ｗｔ％である試料４３は、精度誤差が１．０［℃］であり、判定結果が良（○）である。アルカリ金属元素が０．３ｗｔ％である試料４４は、精度誤差が２．０［℃］であり、判定結果が不可（×）である。
【００９３】
この試験結果によれば、被覆部材のガラスにおけるアルカリ金属元素の含有量が０．２ｗｔ％以下（０ｗｔ％を含む）であること（換言すれば、被覆部材のガラスがアルカリ金属元素を実質的に含まないこと）で、被覆部材の導電性が高まるのを抑えることができる。つまり、被覆部材のガラスにおけるアルカリ金属元素の含有量を０．２ｗｔ％以下（０ｗｔ％を含む）に設定することで、被覆部材を通じて漏洩電流が発生するのを抑制でき、感温素子としての温度検出精度が低下するのを抑制できる。
【００９４】
なお、本測定試験では、アルカリ金属元素として、Ｎａ2ＯとＫ2Ｏとを混合したものを使用したが、Ｎａ2Ｏ単体あるいはＫ2Ｏ単体を使用してもよく、この場合でも、アルカリ金属元素の含有量を０．２ｗｔ％以下（０ｗｔ％を含む）に設定することで、被覆部材を通じて漏洩電流が発生するのを抑制できる。また、アルカリ金属元素は、ＮａやＫに限られることはなく、このほかのアルカリ金属元素であっても、その含有量を０．２ｗｔ％以下（０ｗｔ％を含む）に設定することで、被覆部材を通じて漏洩電流が発生するのを抑制できる。
【００９５】
［１−５．効果］
以上説明したように、本実施形態の温度センサ１における感温素子３は、アルミナおよびアルミノケイ酸塩ガラスの混合材料で形成された被覆部材６５を備えており、被覆部材６５におけるアルミナとアルミノケイ酸塩ガラスとの体積比率（アルミナ／アルミノケイ酸塩ガラス）は、３０ｖｏｌ％／７０ｖｏｌ％である。また、被覆部材６５に含まれるアルミノケイ酸塩ガラスは、軟化点９００℃以上の高耐熱ガラスである。
【００９６】
感温素子３においては、被覆部材６５がアルミナとアルミノケイ酸塩ガラスとを上記の体積比率で備える構成であることから、アルミノケイ酸塩ガラスが軟化（または溶融）する温度であってもアルミナが軟化しない温度であれば、アルミナの存在によって被覆部材６５としての形状を維持できる。つまり、この被覆部材６５は、アルミノケイ酸塩ガラスのみで形成された被覆部材に比べて、より高温となる環境下でも、出力線５およびパッド部５９を保持することができ、出力線５とパッド部５９との剥離やパッド部５９とセラミックス基体５１との剥離を抑制できる。
【００９７】
そして、被覆部材６５におけるアルミノケイ酸塩ガラスの軟化点（溶融点）は９００℃以上であることから、この被覆部材６５は、９００℃以上であってアルミナが軟化しない温度であれば、被覆部材６５によって出力線５およびパッド部５９を保持することができ、出力線５とパッド部５９との剥離やパッド部５９とセラミックス基体５１との剥離を抑制できる。
【００９８】
よって、感温素子３によれば、被覆部材６５の軟化を抑制でき、出力線５とパッド部５９との間の剥離が発生することを低減できる。
次に、感温素子３では、被覆部材６５におけるアルミノケイ酸塩ガラスは、アルカリ金属元素の含有量が０．２ｗｔ％以下であり、アルカリ金属元素を実質的に含まない構成である。
【００９９】
もし、被覆部材６５のアルミノケイ酸塩ガラスがアルカリ金属元素を多量に含む場合には、被覆部材６５の導電性が高まり、被覆部材６５を通じて漏洩電流が発生してしまい、感温素子３としての温度検出精度が低下する可能性が高まる。
【０１００】
これに対して、被覆部材６５のアルミノケイ酸塩ガラスがアルカリ金属元素を実質的に含まないことで、被覆部材６５の導電性が高まるのを抑えることができ、感温素子３としての温度検出精度が低下するのを抑制できる。
【０１０１】
次に、感温素子３では、被覆部材６５の熱膨張係数は、出力線５の熱膨張係数よりも小さい値である。
この感温素子３においては、温度変化に対する膨張量は、出力線５よりも被覆部材６５の方が小さくなる。
【０１０２】
これにより、高温環境下であっても、被覆部材６５は出力線５に比べて変形しがたくなり、被覆部材６５は出力線５およびパッド部５９を保持することができ、出力線５とパッド部５９との剥離やパッド部５９とセラミックス基体５１との剥離を抑制できる。
【０１０３】
次に、温度センサ１は、上述のような感温素子３を備えることから、例えば８５０℃以上の高温で使用された場合でも、被覆部材６５の軟化を抑制でき、感温素子３における剥離（出力線５とパッド部５９との剥離やパッド部５９とセラミックス基体５１との剥離）を抑制できるので、高温耐久性が高く、好適に高温下で使用できるという利点がある。
【０１０４】
［１−６．特許請求の範囲との対応関係］
ここで、特許請求の範囲と本実施形態とにおける文言の対応関係について説明する。
感温素子３が感温素子の一例に相当し、セラミックス基体５１がセラミックス基体の一例に相当し、金属抵抗体層５３が金属抵抗体層の一例に相当し、パッド部５９（パッド部５９ａ，５９ｂ）がパッド部の一例に相当し、出力線５（素子電極線５，出力線５ａ，５ｂ）が出力線の一例に相当し、被覆部材６５が被覆部材の一例に相当する。
【０１０５】
温度センサ１が温度センサの一例に相当し、セメント２３および金属チューブ９が保持部の一例に相当し、取付け部１１およびナット部１３が取付部の一例に相当する。
［２．他の実施形態］
以上、本発明の実施形態について説明したが、本発明は上記実施形態に限定されるものではなく、本発明の要旨を逸脱しない範囲において、様々な態様にて実施することが可能である。
【０１０６】
例えば、上記実施形態では、被覆部材６５におけるアルミナとアルミノケイ酸塩ガラスとの体積比率（アルミナ／アルミノケイ酸塩ガラス）が３０ｖｏｌ％／７０ｖｏｌ％である実施形態について説明したが、体積比率はこの数値に限定されることはない。
【０１０７】
つまり、図６に示す測定結果によれば、被覆部材６５におけるアルミナとアルミノケイ酸塩ガラスとの体積比率（アルミナ／アルミノケイ酸塩ガラス）は、３ｖｏｌ％／９７ｖｏｌ％〜５０ｖｏｌ％／５０ｖｏｌ％の範囲内における任意の体積比率であってもよい。
【０１０８】
さらに、被覆部材６５におけるアルミナとアルミノケイ酸塩ガラスとの体積比率（アルミナ／アルミノケイ酸塩ガラス）は、１０ｖｏｌ％／９０ｖｏｌ％〜４０ｖｏｌ％／６０ｖｏｌ％の範囲内とすることで、高温環境下においても、より一層、アルミナの存在によって被覆部材６５としての形状を維持できる。この被覆部材６５は、高温環境下であっても、より一層、出力線５およびパッド部５９を保持することができ、出力線５とパッド部５９との剥離やパッド部５９とセラミックス基体５１との剥離を抑制できる。
【０１０９】
次に、上記実施形態では、被覆部材６５がアルミナとアルミノケイ酸塩ガラスとの混合材料で形成された実施形態について説明したが、被覆部材は、その他のセラミックス成分およびその他のガラス成分の混合材料で形成してもよい。具体的には、図６の試料９〜１６や図７の試料２１〜３６に示すようなセラミックス成分およびガラス成分の混合材料を用いて、被覆部材を形成しても良い。
【０１１０】
また、このような被覆部材におけるセラミックス成分とガラス成分との体積比率（セラミックス／ガラス）は、３０ｖｏｌ％／７０ｖｏｌ％に限られることはない。この被覆部材におけるセラミックス成分とガラス成分との体積比率（セラミックス／ガラス）は、３ｖｏｌ％／９７ｖｏｌ％〜５０ｖｏｌ％／５０ｖｏｌ％の範囲内における任意の体積比率であってもよく、より好ましくは、１０ｖｏｌ％／９０ｖｏｌ％〜４０ｖｏｌ％／６０ｖｏｌ％の範囲内における任意の体積比率としても良い。
【０１１１】
さらに、感温素子を構成する各部（例えば、セラミックス基板、金属抵抗体層、出力線、被覆部材など）の材料としては、上記の材料に限られることはなく、本発明の技術的範囲において、公知の各種の材料を使用できる。
【０１１２】
また、感温素子を収容する温度センサの構成は、上記の構成に限られることはなく、温度センサとして公知の各種の構成を採用できる。
【符号の説明】
【０１１３】
１…温度センサ、３…感温素子、５…出力線（素子電極線）、７…シース部、９…金属チューブ、１１…取付け部、１３…ナット部、１５…金属芯線（シース芯線）、１７…外筒、２３…セメント（保持部材）、５１…セラミックス基板（セラミックス基体）、５３…金属抵抗体層、５５…揮発抑制層、５９…パッド部、６３…セラミックス被覆層、６５…被覆部材、７３…端子部。
【図１】
2015212638.tif 000003
【図４】
2015212638.tif 000004
【図６】
2015212638.tif 000005
【図７】
2015212638.tif 000006
【図８】
2015212638.tif 000007
【図９】
2015212638.tif 000008
【図２】
2015212638.tif 000009
【図３】
2015212638.tif 000010
【図５】
2015212638.tif 000011